상기 Si 은 페라이트 안정 화 원소 로 , 페라이트 변태 를 촉진 시키 고 미 변태 오스테나이트 로 의 C 농축 을 조장 함 으로써 마르텐 사이트 형성 에 기여 하 는 원소 이 다 . 또한 고용 강화 능 이 좋 아 페라이트 의 강도 를 높여 상간 경도차 를 줄이 는데 효과 적 이 며 , 강판 의 연성 을 저하 시키 지 않 으면서 강도 를 확보 할 수 있 는 유용 한 원소 이 다 . 하지만 , 1 . 0 % 를 초과 하 게 되 면 표면 스케일 결함 을 유발 하 여 도금 표면 품질 이 열위 되 고 , 또한 화성 처리 성 을 떨어뜨리 기 때문 에 첨가량 을 1 . 0 % 이하 로 제한 함 이 바람직 하 다 .